(57)【要約】      （修正有）【課題】第一に、スズ化合物を含有せずに、スズ化合物を使用する組成物と同等以上の可使時間を得ることができ、硬化性が良好な、多成分形室温硬化型オルガノポリシロキサン組成物を提供する。さらに本発明は、硬化後に硬化表面にベタツキが生じず、薄膜硬化性が良好であり、着色や変色が少なく、かつ耐久性が良好である、多成分形室温硬化型オルガノポリシロキサン組成物を提供する。【解決手段】分子鎖両末端に水酸基及び／又は加水分解性基を有し、２５℃における粘度２０〜１，０００，０００ｍＰａ・ｓを有するジオルガノポリシロキサン：１００質量部、ケイ素原子に結合した加水分解性基を分子中に３個以上有する、シラン化合物及び／又はシロキサン：０．１〜４０質量部、カルボン酸のチタン塩：０．００１〜２０質量部、及びカルボン酸：０．００１〜２０質量部を含有するオルガノポリシロキサン組成物。【選択図】なし【特許請求の範囲】
【請求項１】
（Ａ）分子鎖両末端に水酸基及び／又は加水分解性基を有し、２５℃における粘度２０〜１，０００，０００ｍＰａ・ｓを有するジオルガノポリシロキサン：１００質量部、
（Ｂ）ケイ素原子に結合した加水分解性基を分子中に３個以上有する、シラン化合物及び／又はシロキサン（但し、該（Ｂ）成分は前記（Ａ）成分とは異なる）：０．１〜４０質量部、
（Ｃ）カルボン酸のチタン塩：０．００１〜２０質量部、及び
（Ｄ）カルボン酸：０．００１〜２０質量部
を含有するオルガノポリシロキサン組成物。
【請求項２】
室温で１時間以上の可使時間を有する、請求項１記載のオルガノポリシロキサン組成物。
【請求項３】
（Ａ）成分１００質量部中１０〜１００質量部が、分子鎖両末端にヒドロキシシリル基を有するジオルガノポリシロキサンであり、
（Ｂ）成分が、ケイ素原子に結合したアルコキシ基を分子中に３個以上有するシラン化合物及び／又はシロキサンである、請求項１または２記載のオルガノポリシロキサン組成物。
【請求項４】
さらに、（Ｅ）分子中に少なくとも１個のエポキシ基を有する、シラン化合物及び／またはシロキサンを含む、請求項１〜３のいずれか１項記載のオルガノポリシロキサン組成物。
【請求項５】
請求項１〜４のいずれか１項記載のオルガノポリシロキサン組成物の硬化物を有する物品。
【請求項６】
請求項１〜４のいずれか１項記載のオルガノポリシロキサン組成物の硬化物を有する、建築用構造物または土木工事用構造物。
【請求項７】
請求項１〜４のいずれか１項記載のオルガノポリシロキサン組成物をシーリング材、ポッティング剤、コーティング剤及び接着剤から選ばれるいずれかとして使用する方法。
【発明の詳細な説明】
【技術分野】
【０００１】
本発明は、オルガノポリシロキサン組成物、特には、シリコーン系シーリング材または接着剤等として好適に用いられる多成分形室温硬化性オルガノポリシロキサン組成物に関する。
【背景技術】
【０００２】
縮合硬化型室温硬化性オルガノポリシロキサン組成物は、シリコーン系シーリング材、接着剤、コーティング剤、ポッティング剤等として多くの分野で使用されており、一般的に、一成分形と多成分形に大別される。一成分形は、空気中の湿気によって架橋反応が引き起こされるため、硬化反応は表面から徐々に進行する。一方、二成分などの多成分形は、架橋反応に空気中の湿気は不要であり、深部硬化性に優れている。
【０００３】
縮合硬化型オルガノポリシロキサン組成物に使用される硬化触媒としては、例えば特開昭４８−３７４５２号公報（特許文献１）に記載されるように、鉛、錫、ジルコニウム、アンチモン、鉄、カドミウム、バリウム、カルシウム、チタン、蒼鉛、及びマンガンが知られており、一般的にはスズ化合物やチタン化合物が使用されている。しかし、スズ化合物には毒性の問題や、温水浸漬によりオルガノポリシロキサンの主鎖を切断し、クラッキングを生じさせ、硬度の経時的低下をもたらすという問題があった。その為、スズ化合物を含有しない、多成分形室温硬化性オルガノポリシロキサン組成物の開発が求められている。    
【０００４】
また、多成分形室温硬化性オルガノポリシロキサン組成物の触媒としてチタン化合物を使用すると、混合後に組成物がゲル化するという問題、混合後の粘度上昇が速いため可使時間が極端に短いという問題、硬化物表面にベタツキが生じるという問題、及び、薄く塗布した場合に組成物が硬化しなくなるという問題があった。
【０００５】
特開２００３−１１９３８７号公報（特許文献２）には、スズ化合物やチタン化合物を使用しない室温硬化性オルガノポリシロキサン組成物が記載されており、ビスマス化合物系硬化触媒を使用することが記載されている。しかし、該組成物は、硬化物表面にベタツキを生じるという問題や、薄く塗布した場合に組成物が硬化しなくなるという問題があった。
【０００６】
特開２００９−２９２９１４号公報（特許文献３）には、金属原子含有化合物に代えてアミン官能性シラン化合物を触媒として使用した縮合硬化型オルガノポリシロキサン組成物が記載されている。しかし、該組成物は耐久性が悪いという問題があった。
【０００７】
特開２００９−１３２７９７号公報（特許文献４）には、ビスマス化合物系硬化触媒及び／またはチタン化合物系硬化触媒（チタンキレート化合物）と、鉄化合物からなる硬化触媒を使用することにより、硬化物表面にベタツキを生じるという問題や、薄く塗布した場合に組成物が硬化しなくなるという問題に有効であることが記載されている。
【先行技術文献】
【特許文献】
【０００８】
【特許文献１】特開昭４８−３７４５２号公報
【特許文献２】特開２００３−１１９３８７号公報
【特許文献３】特開２００９−２９２９１４号公報
【特許文献４】特開２００９−１３２７９７号公報
【発明の概要】
【発明が解決しようとする課題】
【０００９】
しかし、本発明者らが、チタン化合物と鉄化合物を組合せた硬化触媒を使用したところ、混合後に組成物がゲル化しやすく、すぐに粘度が上昇し、可使時間が非常に短かった。その為、スズ化合物を使用する組成物と同等以上の可使時間を得ることはできなかった。また、硬化物表面にベタツキが残存するという問題や、薄く塗布した組成物が硬化しないという問題も生じた。更に、着色や変色を生じるという新たな問題まで発生した（本願比較例７、８）。
【００１０】
さらに、縮合硬化型の室温硬化性オルガノポリシロキサン組成物の硬化触媒として知られている、ナフテン酸チタンやオクチル酸チタンなどのカルボン酸のチタン塩を多成分形室温硬化性シリコーンゴム組成物の硬化触媒として使用したところ、可使時間が非常に短く、スズ化合物を使用する組成物と同等以上の可使時間を得ることはできなかった（本願比較例１）。
【００１１】
本発明は、上記事情に鑑みなされたものであり、第一に、スズ化合物を含有せずに、スズ化合物を使用する組成物と同等以上の可使時間を得ることができ、かつ硬化性が良好である、多成分形室温硬化型オルガノポリシロキサン組成物を提供することを目的とする。さらに本発明は、硬化物の表面にベタツキを生じず、薄膜硬化性が良好であり、着色や変色が少なく、かつ耐久性が良好である、多成分形室温硬化型オルガノポリシロキサン組成物を提供することを目的とする。
【課題を解決するための手段】
【００１２】
本発明者らは、種々検討の結果、カルボン酸のチタン塩とカルボン酸とを組合せて使用することによって、スズ化合物を使用しなくとも長い可使時間を有することができ、かつ硬化性が良好である多成分形室温硬化型オルガノポリシロキサン組成物を提供できることを見出した。また本発明者らは、該組成物から得られる硬化物は表面にベタツキを有さず、該組成物は薄膜硬化性が良好であり、着色や変色が少なく、かつ耐久性が良好であることを見出し、本発明をなすに至った。
【００１３】
即ち、本発明は、
（Ａ）分子鎖両末端に水酸基及び／又は加水分解性基を有し、２５℃における粘度２０〜１，０００，０００ｍＰａ・ｓを有するジオルガノポリシロキサン：１００質量部、
（Ｂ）ケイ素原子に結合した加水分解性基を分子中に３個以上有する、シラン化合物及び／又はシロキサン（但し、該（Ｂ）成分は前記（Ａ）成分とは異なる）：０．１〜４０質量部、
（Ｃ）カルボン酸のチタン塩：０．００１〜２０質量部、及び
（Ｄ）カルボン酸：０．００１〜２０質量部
を含有するオルガノポリシロキサン組成物を提供する。
【発明の効果】
【００１４】
本発明のオルガノポリシロキサン組成物は、カルボン酸のチタン塩とカルボン酸との組合せを含有することにより、スズ化合物を含有する組成物と同等以上の長い可使時間を達成することができる。また、本発明のオルガノポリシロキサン組成物は、表面硬化性、薄膜硬化性、内部硬化性、及び保存安定性に優れ、かつ着色や変色を生じない。その為、本発明に依れば、スズ化合物を使用しなくとも、長い可使時間を有し、かつ硬化性が良好である多成分形室温硬化型オルガノポリシロキサン組成物を提供することができる。従って、本発明のオルガノポリシロキサン組成物は、シーリング材、接着剤、コーティング剤、又はポッティング剤等として有用である。特に、本発明のオルガノポリシロキサン組成物は、深部硬化性に優れるため深い目地にも適応可能であり、かつ接着性や耐久性が良好であるため、該組成物を建築や土木用途のシーリング材として用いれば、シーリング材の主要目的である防水機能等を長期に渡って維持することが可能になる。
【発明を実施するための形態】
【００１５】
以下、本発明を詳細に説明する。
【００１６】
［（Ａ）成分］
（Ａ）成分は分子鎖両末端に水酸基及び／又は加水分解性基を有するジオルガノポリシロキサンであり、本発明のオルガノポリシロキサン組成物の主成分である。該ジオルガノポリシロキサンの分子構造は特に制限されるものでなく、直鎖状、分岐鎖状、分岐構造を有する直鎖状のいずれであってもよいが、好ましくは直鎖状である。該直鎖状ジオルガノポリシロキサンは、分岐構造を少量有していてもよい。また、該ジオルガノポリシロキサンは分子鎖にシルメチレン構造（−ＳｉＲＳｉ−）を有するものであってもよい。前記式においてＲは、炭素原子数１〜２０、好ましくは１〜６である二価の炭化水素基であるのが好ましい。また、炭素原子に結合する水素原子の一部または全部がハロゲン原子、又はシアノ基で置換されているものであってもよい。  
【００１７】
該ジオルガノポリシロキサンは、２５℃における粘度２０〜１，０００，０００ｍＰａ・ｓ、好ましくは１００〜３００，０００ｍＰａ・ｓ、更に好ましくは１，０００〜２００，０００ｍＰａ・ｓ、特には１０，０００〜１００，０００ｍＰａ・ｓを有するのがよい。ジオルガノポリシロキサンの粘度が上記下限値未満であると、後述する（Ｂ）成分が多量に必要となるため、経済的に不利となる。また、ジオルガノポリシロキサンの粘度が上記上限値超では作業性が低下するため好ましくない。尚、本発明において、粘度は回転粘度計による測定値である（以下、同じ）。
【００１８】
加水分解性基とは、好ましくは、アルコキシ基、又はアルコキシアルコキシ基である。ジオルガノポリシロキサンの各末端に存在する水酸基及び加水分解性基の数は特に限定されるものでない。好ましくは、末端に水酸基を有する場合は、分子鎖の両末端に、ケイ素原子に結合する水酸基（即ち、ヒドロキシシリル基）を一つずつ有するのがよい。また、末端にアルコキシ基又はアルコキシアルコキシ基を有する場合は、分子鎖の両末端に、ケイ素原子に結合するアルコキシ基（即ち、アルコキシシリル基）またはケイ素原子に結合するアルコキシアルコキシ基（即ち、アルコキシアルコキシシリル基）を、２つまたは３つずつ有するのがよい。
【００１９】
アルコキシ基は、炭素原子数１〜１０のアルコキシ基が好ましく、例えば、メトキシ基、エトキシ基、プロポキシ基、ブトキシ基、ヘキシルオキシ基、オクチルオキシ基等が挙げられる。アルコキシアルコキシ基は、炭素原子数２〜１０のアルコキシアルキル基が好ましく、例えば、メトキシメトキシ基、メトキシエトキシ基、エトキシメトキシ基が挙げられる。特には、ジオルガノポリシロキサンの両末端が水酸基、メトキシキ基、又はエトキシ基であるのが好ましい。
【００２０】
水酸基及び加水分解性基以外の、ケイ素原子に結合する有機基としては、置換または非置換の、炭素原子数１〜１８、好ましくは炭素原子数１〜１０の一価炭化水素基が挙げられる。該一価炭化水素基としては、例えば、メチル基、エチル基、プロピル基、ブチル基、オクチル基等のアルキル基；シクロペンチル基、シクロヘキシル基等のシクロアルキル基；ビニル基、アリル基等のアルケニル基；フェニル基、トリル基、ナフチル基等のアリール基；ベンジル基、フェニルエチル基、フェニルプロピル基等のアラルキル基；これらの基の炭素原子に結合する水素原子の一部又は全部をフッ素、臭素、塩素等のハロゲン原子またはシアノ基で置換したもの、例えば、トリフルオロプロピル基、クロロプロピル基等のハロゲン化一価炭化水素基；β−シアノエチル基、γ−シアノプロピル基等のシアノアルキル基が例示される。中でもメチル基であることが好ましい。
【００２１】
上記（Ａ）ジオルガノポリシロキサンとしては、特には下記一般式（１）で表される化合物が好ましい。
【化１】
2014070079.tif 000002
【００２２】
上記式（１）中、Ｒ１は、互いに独立に、水素原子；メチル基、エチル基、プロピル基、ブチル基、及びオクチル基等の炭素原子数１〜１０のアルキル基；メトキシメチル基、メトキシエチル基、及びエトキシメチル基等の炭素原子数２〜１０のアルコキシアルキル基から選択される基である。好ましくは、水素原子、メチル基、又はエチル基である。Ｒ２は、互いに独立に、置換または非置換の、炭素原子数１〜１８、好ましくは炭素原子数１〜１０の一価炭化水素基である。該一価炭化水素基としては、上述した水酸基及び加水分解性基以外の有機基が挙げられ、中でもメチル基であることが好ましい。ａは０、１または２である。特には、Ｒ１がアルキル基又はアルコキシアルキル基である場合はａは０又は１であり、Ｒ１が水素原子である場合はａは２であるのがよい。ｎは、ジオルガノポリシロキサンの２５℃における粘度が、２０〜１，０００，０００ｍＰａ・ｓ、好ましくは１００〜３００，０００ｍＰａ・ｓ、更に好ましくは１，０００〜２００，０００ｍＰａ・ｓ、特には１０，０００〜１００，０００ｍＰａ・ｓとなるような数である。
【００２３】
上記式（１）中、Ｙは、互いに独立に、酸素原子、炭素原子数１〜２０、好ましくは炭素原子数１〜６の非置換又は置換の二価炭化水素基、又は下記一般式（２）で示される基である。
【化２】
2014070079.tif 000003
式（２）中、Ｒ２は上記の通りであり、Ｚは炭素原子数１〜２０、好ましくは炭素原子数１〜６の、非置換又は置換の二価炭化水素基である。
【００２４】
上記二価炭化水素基は直鎖状であっても分岐構造を有していてもよいが、特にはメチレン基、エチレン基、プロピレン基、ブチレン基、ヘキシレン基等の直鎖アルキレン基が好ましい。中でも、特にエチレン基が好ましい。
【００２５】
上記ジオルガノポリシロキサンは、従来公知の方法で製造することができる。該ジオルガノポリシロキサンは、１種単独でも２種以上を組み合わせて使用してもよい。特には、分子鎖両末端にヒドロキシシリル基を有するジオルガノポリシロキサン（即ち、上記式（１）において両末端のＲ１が水素原子であるジオルガノポリシロキサン）を（Ａ）成分１００質量部中に１０〜１００質量部となる量で含有することが好ましく、５０〜１００質量部となる量で含有することがさらに好ましい。
【００２６】
［（Ｂ）成分］
（Ｂ）成分は、ケイ素原子に結合した加水分解性基を分子中に３個以上有する、シラン化合物及び／又はシロキサンである。（Ｂ）成分は上記（Ａ）成分と縮合反応して架橋構造を形成する。但し、本発明において、該（Ｂ）成分は上記（Ａ）成分とは異なる化合物とする。
【００２７】
加水分解性基としては、炭素原子数１〜１０である、アルコキシ基、アルコキシアルコキシ基、アシロキシ基、アルケノキシ基、ケトオキシム基、アミノキシ基、及びアミド基が挙げられる。例えば、メトキシ基、エトキシ基、プロポキシ基等のアルコキシ基；メトキシエトキシ基、エトキシエトキシ基、メトキシプロポキシ基等のアルコキシアルコキシ基；アセトキシ基、オクタノイルオキシ基等のアシロキシ基；ビニロキシ基、イソプロペノキシ基、１−エチル−２−メチルビニルオキシ基等のアルケノキシ基；ジメチルケトオキシム基、メチルエチルケトオキシム基、メチルイソブチルケトオキシム基等のケトオキシム基；ジメチルアミノキシ基、ジエチルアミノキシ基等のアミノキシ基；Ｎ−メチルアセトアミド基、Ｎ−エチルアセトアミド基等のアミド基が挙げられる。中でも、アルコキシ基、ケトオキシム基が好ましく、特にアルコキシ基が好ましい。
【００２８】
上記加水分解性基以外の、ケイ素原子に結合する有機基としては、置換または非置換の、炭素原子数１〜１８、好ましくは炭素原子数１〜１０の一価炭化水素基が挙げられる。例えば、メチル基、エチル基、プロピル基、ブチル基、ペンチル基、ヘキシル基、ヘプチル基、オクチル基、ノニル基、デシル基、オクタデシル基等のアルキル基；シクロペンチル基、シクロヘキシル基等のシクロアルキル基；ビニル基、アリル基等のアルケニル基；フェニル基、トリル基、キシリル基、ナフチル基等のアリール基；ベンジル基、フェネチル基、フェニルプロピル基等のアラルキル基；これらの基の炭素原子に結合する水素原子の一部又は全部をフッ素、臭素、塩素等のハロゲン原子またはシアノ基で置換したもの、例えば、３−クロロプロピル基、３，３，３−トリフルオロプロピル基等のハロゲン化アルキル基等が挙げられる。中でも、メチル基、エチル基、プロピル基、ビニル基、フェニル基が好ましい。
【００２９】
シラン化合物としては、例えば、メチルトリメトキシシラン、エチルトリメトキシシラン、デシルトリメトキシシラン、ビニルトリメトキシシラン、フェニルトリメトキシシラン、メチルトリエトキシシラン、エチルトリエトキシシラン、ビニルトリエトキシシラン、フェニルトリエトキシシラン、テトラメトキシシラン、テトラエトキシシラン等のアルコキシシラン、メチルトリス（ジメチルケトオキシム）シラン、メチルトリス（メチルエチルケトオキシム）シラン、エチルトリス（メチルエチルケトオキシム）シラン、メチルトリス（メチルイソブチルケトオキシム）シラン、ビニルトリス（メチルエチルケトオキシム）シラン等のケトオキシムシラン；メチルトリ（メトキシメトキシ）シラン、エチルトリ（メトキシメトキシ）シラン、ビニルトリ（メトキシメトキシ）シラン、フェニルトリ（メトキシメトキシ）シラン、メチルトリ（エトキシメトキシ）シラン、エチルトリ（エトキシメトキシ）シラン、ビニルトリ（エトキシメトキシ）シラン、フェニルトリ（エトキシメトキシ）シラン、テトラ（メトキシメトキシ）シラン、テトラ（エトキシメトキシ）シラン等のアルコキシアルコキシシラン；メチルトリス（Ｎ，Ｎ−ジエチルアミノキシ）シラン等のアミノキシシラン；メチルトリス（Ｎ−メチルアセトアミド）シラン、メチルトリス（Ｎ−ブチルアセトアミド）シラン、メチルトリス（Ｎ−シクロヘキシルアセトアミド）シラン等のアミドシラン；メチルトリイソプロペノキシシラン、ビニルトリイソプロペノキシシラン、フェニルトリイソプロペノキシシラン等のアルケノキシシラン；メチルトリアセトキシシラン、ビニルトリアセトキシシラン等のアセトキシシランが挙げられる。
【００３０】
シロキサンとしては、上記シラン化合物の部分加水分解縮合物が挙げられる。該シロキサンの重量平均分子量は特に制限されるものでないが、上記シラン化合物が２個〜１００個、好ましくは２〜２０個重合したオリゴマーであるのが好ましい。該シロキサンは、複数の重合度を有するオリゴマーの混合物であってよい。
【００３１】
また、上記（Ｂ）成分としては、下記一般式（３）で示されるシラン化合物であってもよい。
【化３】
2014070079.tif 000004
上記式（３）中、Ｒ３は、互いに独立に、炭素原子数１〜１０のアルキル基、又は炭素原子数２〜１０のアルコキシアルキル基であり、Ｗは炭素原子数１〜２０、好ましくは１〜１０の、非置換又は置換の二価炭化水素基である。Ｗで示される二価炭化水素基は、直鎖状であっても分岐構造を有していてもよいが、特にはメチレン基、エチレン基、プロピレン基、ブチレン基、ヘキシレン基等の直鎖アルキレン基が好ましい。中でも、特にエチレン基が好ましい。
【００３２】
上記（Ｂ）成分は、１種単独でも２種以上を組み合わせて使用してもよい。また、本発明の効果を妨げない範囲で、一分子中に加水分解性基を２個有するシラン化合物及び／またはシロキサンを併用してもよい。
【００３３】
（Ｂ）成分の量は、（Ａ）成分１００質量部に対して０．１〜４０質量部であり、好ましくは１〜２０質量部である。（Ｂ）成分の量が上記下限値未満では、硬化性や保存性の低下を招くおそれがある。また、上記上限値を超えると、価格的に不利になるばかりか、硬化物の伸びが低下したり、耐久性の悪化を招いたりするおそれがある。特には、（Ａ）成分が、末端に水酸基を有するジオルガノポリシロキサンを含む場合は、（Ｂ）成分中の加水分解性基の個数が（Ａ）成分中の水酸基の個数を上回るような量とすることが好ましい。
【００３４】
［（Ｃ）成分］
（Ｃ）成分はカルボン酸のチタン塩である。該成分は硬化触媒であり、組成物に速硬化性を付与するために機能する。カルボン酸は、炭素原子数１〜３０、好ましくは１〜２４の飽和又は不飽和炭化水素基を有する１価カルボン酸であるのが好ましい。より好ましくは、炭素原子数６〜１８の飽和炭化水素基を有する１価カルボン酸、または炭素原子数６〜２１の不飽和炭化水素基を有する１価カルボン酸が好ましい。例えば、オクチル酸、ナフテン酸、ノナン酸、デカン酸、ドデカン酸、テトラデカン酸、ヘキサデカン酸、ヘプタデカン、オクタデカン酸、オレイン酸、リノール酸、リノレイン酸、アラキドン酸等が挙げられる。特には、オクチル酸、またはナフテン酸のチタン塩が好ましい。カルボン酸のチタン塩は、１種単独でも２種以上を組み合わせて使用してもよい。また、複数種のカルボン酸を有するチタン塩であってもよい。
【００３５】
（Ｃ）成分の量は、（Ａ）成分１００質量部に対して０．００１〜２０質量部であり、好ましくは０．０１〜１０質量部であり、さらに好ましくは０．０５〜５質量部であり、最も好ましくは０．２〜２質量部である。（Ｃ）成分の量が上記下限値未満であると、所望の速硬化性が得られない。また、（Ｃ）成分の量が上記上限値を超えると、組成物の硬化反応が速すぎるため、可使時間の減少、硬化物の伸びの低下、または耐久性の悪化を招くおそれがある。
【００３６】
［（Ｄ）成分］
（Ｄ）成分はカルボン酸である。本発明は、該カルボン酸と上記（Ｃ）カルボン酸のチタン塩とを組み合わせて配合することを特徴とし、これにより各成分を混合後に組成物がゲル化するのを抑制し、可使時間を長くして十分な作業性を確保することを可能にする。該カルボン酸は、炭素原子数１〜３０、好ましくは炭素原子数１〜２４の飽和又は不飽和炭化水素基を有する、１価カルボン酸であるのが好ましい。より好ましくは、炭素原子数６〜１８の飽和炭化水素基を有する１価カルボン酸、または炭素原子数６〜２１の不飽和炭化水素基を有する１価カルボン酸が好ましい。例えば、オクチル酸、ナフテン酸、ノナン酸、デカン酸、ドデカン酸、テトラデカン酸、ヘキサデカン酸、ヘプタデカン、オクタデカン酸、オレイン酸、リノール酸、リノレイン酸、アラキドン酸等が挙げられる。特には、オクチル酸、またはナフテン酸が好ましい。これらは、１種単独で使用しても２種以上を組み合わせて使用してもよい。
【００３７】
（Ｄ）成分の量は、（Ａ）成分１００質量部に対して０．００１〜２０質量部、好ましくは０．００５〜５質量部、さらに好ましくは０．０２〜２質量部である。（Ｄ）成分の量が上記下限値未満であると、組成物のゲル化を抑制する効果や、可使時間を長くする効果が得られない。また、（Ｄ）成分の量が上記上限値を超えると、組成物の耐久性が悪化する場合、あるいは接着性が悪化する場合がある。特には（Ｄ）成分の量は（Ｃ）成分の質量部に対して０．１％〜５００％、好ましくは０．５％〜３００％、さらに好ましくは１％〜１５０％である。
【００３８】
［（Ｅ）成分］
本発明のオルガノポリシロキサン組成物は、硬化物に接着性を付与するために、分子中に少なくとも１個のエポキシ基を有するシラン化合物及び／又はシロキサンをさらに含有することができる。尚、本発明のオルガノポリシロキサン組成物では、通常接着性付与剤として用いられている一級あるいは二級アミノ基を含有するシラン化合物は使用しないことが好ましい。
【００３９】
エポキシ基含有シラン化合物としては、γ−グリシドキシプロピルトリメトキシシラン、γ−グリシドキシプロピルトリエトキシシラン、γ−グリシドキシプロピルメチルジエトキシシラン、β−（３，４−エポキシシクロヘキシル）エチルトリメトキシシラン、β−（３，４−エポキシシクロヘキシル）エチルトリエトキシシラン等が例示される。エポキシ基含有シロキサンとしては、上記エポキシ基含有シラン化合物の部分加水分解縮合物、及び上記エポキシ基含有シラン化合物と各種シラン化合物との部分加水分解縮合物等を挙げることができる。各種シラン化合物とは、例えば、テトラメトキシシラン、テトラエトキシシラン、メチルトリメトキシシラン、プロピルトリメトキシシラン、メチルトリエトキシシラン、ビニルトリメトキシシラン、ビニルトリエトキシシラン、ジメチルジメトキシシラン、フェニルトリメトキシシラン、ジフェニルジメトキシシラン、フェニルトリエトキシシラン等が挙げられる。上記シラン化合物及びシロキサンは、１種類を単独で使用しても２種類以上を組合せて使用してもよい。
【００４０】
（Ｅ）成分の量は、（Ａ）成分１００質量部に対して０．０５〜２０質量部、特には０．１〜１０質量部であることが好ましい。（Ｅ）成分の量が多すぎると組成物の耐久性や硬化性が悪化する場合があり、少なすぎると接着性向上の効果が得られない場合がある。
【００４１】
［（Ｆ）成分］
本発明のオルガノポリシロキサン組成物は、さらに炭酸カルシウムを含有することができる。炭酸カルシウムを含有することにより、本発明の組成物のたれ防止性を向上し、作業性を更に向上することができる。また、本組成物の硬化物に良好な機械的特性を付与することもできる。炭酸カルシウムとしては、重質（又は粉砕法）炭酸カルシウム、コロイダル（又は沈降法）炭酸カルシウム、これらの炭酸カルシウムを脂肪酸や樹脂酸等の有機酸、有機酸アルカリ金属塩、有機酸エステル等で表面処理した粉末が使用できる。炭酸カルシウムの平均粒子径は特に限定されないが、重質炭酸カルシウムの平均粒子径は好ましくは０．５〜１０μｍであり、特に好ましくは１．０〜３．２μｍである。前記平均粒子径は空気透過法により測定して算出された比表面積からの計算値である。また、コロイダル炭酸カルシウムは電子顕微鏡法により測定した平均一次粒子径が、好ましくは０．０１〜０．５μｍ、特に好ましくは０．０３〜０．１μｍであるのがよい。炭酸カルシウムは市販品を用いることができる。
【００４２】
（Ｆ）成分の量は、（Ａ）成分１００質量部に対して１〜４００質量部であることが好ましく、より好ましくは２０〜２００質量部である。（Ｆ）成分の量が上記範囲内にあることにより、組成物の取扱い作業性が良好となる。
【００４３】
［その他の成分］
また、本発明のオルガノポリシロキサン組成物は、本発明の効果を阻害しない限りにおいて、上記（Ａ）〜（Ｆ）成分以外に、一般に知られている添加剤をさらに含有することができる。添加剤としては、乾式法シリカ、湿式法シリカ、石英微粉末、ケイソウ土粉末、水酸化アルミニウム粉末、微粒子状アルミナ、マグネシア粉末、酸化亜鉛粉末、及びこれらをシラン類、シラザン類、低重合度ポリシロキサン類等で表面処理した微粉末状の無機質充填剤、顔料、染料、蛍光増白剤等の着色剤、抗菌剤、防カビ剤、可塑剤等が挙げられる。
【００４４】
本発明のオルガノポリシロキサン組成物は、保存安定性等の点から、少なくとも、（Ａ）成分と、（Ｂ）成分及び（Ｅ）成分とを別梱包にて保存し、使用に際してこれらを混合する、多成分形のオルガノポリシロキサン組成物であることが好ましい。（Ｃ）成分、（Ｄ）成分及び（Ｆ）成分は、（Ａ）成分、（Ｂ）成分、又はその両方に混合して保存することができる。特には、（Ａ）成分は、（Ｃ）成分及び（Ｄ）成分と別梱包にするのが好ましく、これにより組成物の保存性が良好になる。また、（Ｆ）成分は、（Ｂ）成分及び（Ｅ）成分と別梱包とするのが特に好ましく、これにより組成物の保存性が良好になる。
【００４５】
本発明のオルガノポリシロキサン組成物は、上記各成分を均一に混合することにより調製することができる。例えば、（Ａ）成分、必要に応じて（Ｆ）成分及びその他の成分を、均一に混合し第一剤とする。他方、（Ｂ）成分、（Ｃ）成分、（Ｄ）成分、必要に応じて（Ｅ）及びその他の成分を均一に混合して第二剤とする。混合は、３本ロール、プラネタリーミキサー、万能混合機等の公知の混合機を用いて行えばよい。これら第一剤と第二剤を、使用前に所定量を計量して、金属ヘラ等で撹拌混合、またはスタティックミキサー、ダイナミックミキサー等により混合して、本発明のオルガノポリシロキサン組成物を調製することができる。第一剤と第二剤との混合割合は上述した各成分の配合量に準じて適宜調整すればよいが、好ましくは、第一剤１００質量部に対し第二剤０．５〜２００質量部、特に好ましくは１〜１２０質量部、さらに特には１．５〜１００質量部の割合で混合するのがよい。
【００４６】
本発明のオルガノポリシロキサン組成物は、室温で３０分以上、特には１時間以上、さらに特には１〜２４時間、さらに特には２〜２４時間の可使時間を有し、可使時間が長いことを特徴とする。尚、本発明において室温での可使時間とは、特には、温度２３℃±５℃、湿度５０％ＲＨ±５％の環境下にて組成物を使用可能な時間である。使用可能な時間とは、特には、カートリッジに詰められた組成物を容易に吐出可能な時間である。さらに特には、本発明における可使時間とは、温度２３℃±５℃、湿度５０％ＲＨ±５％の環境下にて、カートリッジに詰められた組成物がゲル化せず、組成物が、先端の内径が５ｍｍであるノズルを使用して２ｋｇｆ／ｃｍ２の圧力を加えてカートリッジから組成物を吐出する場合に１秒間に２ｇ以上吐出できる状態にある時間である。
【００４７】
本発明のオルガノポリシロキサン組成物の硬化には加熱及び冷却を必要としない。本発明のオルガノポリシロキサン組成物は、室温程度、例えば５〜４０℃下にて、１日〜１週間程度放置することによって硬化することができる。  
【００４８】
上記の通り、本発明のオルガノポリシロキサン組成物は可使時間が長いため作業性が良好である。また、スズ化合物を使用する組成物と同等以上の長い可使時間を有することができる。さらに該組成物は、表面硬化性、薄膜硬化性、内部硬化性、及び保存安定性に優れ、得られる硬化物は着色や変色を生じない。その為、本発明のオルガノポリシロキサン組成物は、シーリング材、接着剤、コーティング剤、またはポッティング剤等として有用である。本発明のオルガノポリシロキサン組成物をシーリング材、接着剤、コーティング剤、またはポッティング剤として使用する方法は、従来公知の方法に従えばよい。対象となる物品としては、例えば、建築用構造物、土木工事用構造物、電気・電子部品、自動車用部品、電線・ケーブル等が挙げられる。特には、建築用構造物や土木工事用構造物のためのシーリング材として好適に使用することができ、例えば、建築用弾性シーリング材、建築用高耐久シーリング材、グレージング用シーリング材、カーテンウォール用シーリング材、複層ガラス用シーリング材等として有用である。
【実施例】
【００４９】
以下、実施例及び比較例を示し、本発明をより詳細に説明するが、本発明は下記の実施例に制限されるものではない。なお、実施例中の部はいずれも質量部を意味する。また、粘度は回転粘度計による測定値である。
【００５０】
［実施例１］
両末端にケイ素原子に結合した水酸基を一つずつ有するポリジメチルシロキサン６０部（粘度５０，０００ｍＰａ・ｓ、信越化学工業株式会社製）と、コロイダル炭酸カルシウム粉末（カーレックス３００、一次粒子径（電子顕微鏡）：０．０５μｍ、表面処理剤：脂肪酸、丸尾カルシウム株式会社製）４０部とを、万能混合機と３本ロールを用いて均一に混合し、第一剤を調製した。他方、デシルトリメトキシシラン（信越化学工業株式会社製）１部と、３−グリシドキシプロピルトリメトキシシラン（信越化学工業株式会社製）０．５部と、オクチル酸チタン（Ａｌｆａ  Ａｅｓａｒ社製）１部と、オクチル酸（東京化成工業株式会社製）１部を、万能混合機を用いて均一に混合して第二剤を調製した。第一剤１００部に対し、第二剤３．５部の割合で混合し、オルガノポリシロキサン組成物を調製した。
【００５１】
［実施例２］
実施例１と同じ組成で第一剤を調製した。他方、オクチル酸の量を０．１部とした以外は実施例１と同じ組成にて第二剤を調製した。第一剤１００部に対し、第二剤２．６部の割合で混合し、オルガノポリシロキサン組成物を調製した。
【００５２】
［実施例３］
実施例１と同じ組成で第一剤を調製した。他方、メチルトリメトキシシランの部分加水分解縮合物（重合度２〜８のオリゴマーの混合物、信越化学工業株式会社製）１部と、３−グリシドキシプロピルトリメトキシシラン０．５部と、オクチル酸チタン０．７部と、オクチル酸０．２部とを、万能混合機を用いて均一に混合して第二剤を調製した。第一剤１００部に対し、第二剤２．４部の割合で混合し、オルガノポリシロキサン組成物を調製した。
【００５３】
［比較例１］
実施例１と同じ組成で第一剤を調製した。他方、オクチル酸１部を混合しないこと以外は実施例１と同じ組成にて第二剤を調製した。第一剤１００部に対し、第二剤２．５部の割合で混合し、オルガノポリシロキサン組成物を調製した。
【００５４】
［比較例２］
実施例１と同じ組成で第一剤を調製した。他方、オクチル酸１部の代わりに、乳酸１部としたこと以外は実施例１と同じ組成にて第二剤を調製した。第一剤１００部に対し、第二剤３．５部の割合で混合し、オルガノポリシロキサン組成物を調製した。
【００５５】
［比較例３］
実施例１と同じ組成で第一剤を調製した。他方、デシルトリメトキシシラン１部と、３−グリシドキシプロピルトリメトキシシラン０．５部と、チタニウムテトラ−ｎ−ブトキシド（マツモトファインケミカル社製）１部と、オクチル酸１部とを、万能混合機を用いて均一に混合して第二剤を調製した。第一剤１００部に対し、第二剤３．５部の割合で混合し、オルガノポリシロキサン組成物を調製した。
【００５６】
［比較例４］
実施例１と同じ組成で第一剤を調製した。他方、オクチル酸１部を混合しないこと以外は比較例３と同じ組成にて第二剤を調製した。第一剤１００部に対し、第二剤２．５部の割合で混合し、オルガノポリシロキサン組成物を調製した。
【００５７】
［比較例５］
実施例１と同じ組成で第一剤を調製した。他方、デシルトリメトキシシラン１部と、３−グリシドキシプロピルトリメトキシシラン０．５部と、オクチル酸チタン１部とオクチル酸１部と、ナフテン酸鉄（II）５０％ミネラルスピリット溶液（和光純薬株式会社製）１部とを、万能混合機を用いて均一に混合して第二剤を調製した。第一剤１００部に対し、第二剤４．５部の割合で混合し、オルガノポリシロキサン組成物を調製した。
【００５８】
［比較例６］
実施例１と同じ組成で第一剤を調製した。他方、ナフテン酸鉄（II）５０％ミネラルスピリット溶液１部の代わりにオクチル酸鉄（III）５０％ミネラルスピリット溶液（和光純薬株式会社製）１部としたこと以外は、比較例５と同じ組成で第二剤を調製した。第一剤１００部に対し、第二剤４．５部の割合で混合し、オルガノポリシロキサン組成物を調製した。
【００５９】
［比較例７］
実施例１と同じ組成で第一剤を調製した。他方、比較例３のオクチル酸１部の代わりにナフテン酸鉄（II）５０％ミネラルスピリット溶液１部としたこと以外は、比較例３と同様に主剤と硬化剤を調製し、主剤１００部に対し、硬化剤３．５部の割合で混合した。
【００６０】
［比較例８］
実施例１と同じ組成で第一剤を調製した。他方、比較例３のオクチル酸１部の代わりにオクチル酸鉄（III）５０％ミネラルスピリット溶液１部としたこと以外は、比較例３と同様に主剤と硬化剤を調製し、主剤１００部に対し、硬化剤３．５部の割合で混合した。
【００６１】
［比較例９］
実施例１と同じ組成で第一剤を調製した。他方、オクチル酸チタン１部をオクチル酸チタン２５部とし、オクチル酸１部をオクチル酸２５部にしたこと以外は、実施例１と同じ組成で第二剤を調製した。第一剤１００部に対し、第二剤５１．５部の割合で混合し、オルガノポリシロキサン組成物を調製した。
【００６２】
［参考例１］
実施例１と同じ組成で第一剤を調製した。他方、デシルトリメトキシシラン１部と、３−グリシドキシプロピルトリメトキシシラン０．５部と、ジオクチルスズジラウレート０．０５部を、万能混合機を用いて均一に混合して第二剤を調製した。第一剤１００部に対し、第二剤１．５５部の割合で混合し、オルガノポリシロキサン組成物を調製した。
【００６３】
上記実施例及び比較例で調製した各オルガノポリシロキサン組成物の配合組成を表１に示す。
【００６４】
［性能試験］
上記で得られた各組成物について、ゲル化の有無の確認、吐出量の測定、可使時間の評価、硬化性（表面硬化性、薄膜硬化性、内部硬化性）の評価、及び、着色性、変色性、保存性、及び耐久性の評価を下記に示す方法により実施した。
【００６５】
・ゲル化の有無の確認
上記各組成物をノズル付き樹脂カートリッジに詰めた。２３℃、５０％ＲＨにて３０分、１時間、２時間静置した後に、カートリッジガンを用いて組成物を吐出し、その組成物をシート状に押し広げることによって、ゲル化の有無を確認した。３０分後、１時間後、２時間後において、ゲルが生じなかった場合を良好（○）と評価し、ゲルが生じた場合を悪い（×）と評価した。結果を表２に示す。
【００６６】
・吐出量の測定
上記各組成物をノズル付き樹脂カートリッジに詰めた。２３℃、５０％ＲＨにて３０分、１時間、２時間静置した後に、先端の内径が５ｍｍのノズルを使用し、２ｋｇｆ／ｃｍ２の圧力を５秒間加え、５秒間で押し出された組成物の重量（吐出量、ｇ）を測定した。結果を表２に示す。尚、上記ゲル化の有無の確認試験において「悪い」と評価された組成物については、当該吐出量の測定を実施しなかった。
【００６７】
・可使時間の評価
上記ゲル化の有無の確認試験において「良好」と評価され、かつ上記吐出量の測定において５秒間の吐出量が１０ｇ以上である場合に、組成物を使用可能であると判断し、該使用可能な状態が維持される時間を可使時間として表２に記載した。可使時間が１時間以上の場合を良好（○）と評価し、１時間未満の場合を悪い（×）と評価した。結果を表２に示す。
【００６８】
・表面硬化性
直径２７ｍｍ、深さ１４ｍｍのガラスシャーレ中に上記各組成物を充填し、２３℃、５０％ＲＨにて２４時間静置した。その後、表面の粘性（タック）の有無を確認した。表面にタックがない場合を良好（○）と評価し、表面にタックがある場合を悪い（×）と評価した。結果を表２に示す。
【００６９】
・薄膜硬化性
ガラス板上にスペーサーとして厚さが０．１ｍｍの金属板を２枚平行に配置し、その金属板の間に上記各組成物を押し出し、別の金属板を用いて厚さが約０．１ｍｍとなるように押し広げた後、２３℃、５０％ＲＨにて２４時間静置した。その後、薄膜表面の粘性（タック）の有無を確認した。表面にタックがない場合を良好（○）と評価し、表面にタックがある場合を悪い（×）と評価した。結果を表２に示す。
【００７０】
・内部硬化性
直径２７ｍｍ、深さ１４ｍｍのガラスシャーレ中に上記各組成物を充填し、２３℃、５０％ＲＨにて２４時間静置した。その後、硬化物をシャーレから取り外して、底部の粘性（タック）の有無を確認した。底部にタックがない場合を良好（○）と評価し、底部にタックがある場合を悪い（×）と評価した。結果を表２に示す。
【００７１】
・着色性
上記各組成物を２３℃、５０％ＲＨにて２４時間静置した。その後、組成物の色彩と第一剤（主剤）の色彩を分光測色計にて測定し、色差（ΔＥ、Ｌ＊ａ＊ｂ＊  表色系）を算出した。色差が１０未満であれば着色が小さいため良好（○）と評価し、色差が１０以上であれば着色が大きいため悪い（×）と評価した。結果を表２に示す。
【００７２】
・変色性
上記各組成物を２３℃、５０％ＲＨにて７日間静置した後、色彩を測定した（初期値）。その後、各組成物を５０℃、９０％ＲＨにて７日間静置し、その後さらに２３℃、５０％ＲＨにて２４時間静置した。静置後の各組成物の色彩を測定し、初期値からの色差を算出した。色差が１０未満であれば変色が小さいため良好（○）と評価し、色差が１０以上であれば変色が大きいため悪い（×）と評価した。結果を表２に示す。
【００７３】
・保存性
第一剤と第二剤を別々に、５０℃にて７日間静置し、その後室温にて２４時間静置した。その後、第一剤と第二剤を混合し、得られた組成物について、上記に記載の方法で表面硬化性および内部硬化性を評価した。表面硬化性および内部硬化性がどちらも良好な場合を保存性が良好（○）と評価した。第一剤と第二剤の混合が不可能な場合、あるいは表面硬化性または内部硬化性の少なくとも一方の評価が悪い場合は、保存性が悪い（×）と評価した。結果を表２に示す。尚、長期保存前の状態にて表面硬化性あるいは内部硬化性の少なくとも一方が悪いと評価された組成物については、当該保存性の評価を実施しなかった。
【００７４】
・耐久性
ＪＩＳ Ａ  ５７５８に記載の耐久性区分９０３０試験を行った。ＪＩＳ Ａ  ５７５８に記載の判定方法によって合格・不合格を判定した。合格の場合を耐久性が良好である（○）と評価し、不合格の場合を耐久性が悪い（×）と評価した。結果を表２に示す。
【００７５】
・総合評価
ゲル化の有無、可使時間、表面硬化性、薄膜硬化性、内部硬化性、着色性、変色性、保存性、及び耐久性の全てが良好である場合を総合評価が良好である（○）と評価し、１つでも悪い項目がある場合を総合評価が悪い（×）と評価した。結果を表２に示す。
【００７６】
【表１】
2014070079.tif 000005
【００７７】
【表２】
2014070079.tif 000006
【００７８】
表２に示す通り、カルボン酸を含有せず、カルボン酸のチタン塩のみを含有する組成物は可使時間が短い（比較例１）。カルボン酸の代わりに乳酸を含有する組成物は表面硬化性、薄膜硬化性、及び内部硬化性に劣る（比較例２）。カルボン酸のチタン塩の代わりにチタンアルコキシド化合物を使用した組成物は、混合後すぐに粘度が上昇したりゲル化したりしてしまい、可使時間が非常に短い。また、表面硬化性、薄膜硬化性、及び内部硬化性に劣る（比較例３、４）。カルボン酸を含有せず、チタンアルコキシド化合物と鉄化合物を含有する組成物は、混合後すぐに粘度が上昇したり、ゲル化したりしてしまい、可使時間が非常に短い。また、表面硬化性、薄膜硬化性、及び内部硬化性に劣り、更に着色や変色を生じる（比較例７、８）。これに対し、本発明のオルガノポリシロキサン組成物は、可使時間が長く、表面硬化性、薄膜硬化性、内部硬化性、及び保存安定性に優れ、かつ着色や変色を生じない（実施例１〜３）。また、本発明のオルガノポリシロキサン組成物の可使時間は、スズ化合物を使用した組成物（参考例１）と同等以上に長い。従って、本発明によれば、スズ化合物を使用しなくとも長い可使時間を確保することができ、かつ硬化性に優れたオルガノポリシロキサン組成物を提供できる。
【産業上の利用可能性】
【００７９】
本発明によれば、スズ化合物を使わないで、可使時間が長く硬化性が良好である多成分形室温硬化性オルガノポリシロキサン組成物を提供することができる。また、該組成物は、表面硬化性、薄膜硬化性、内部硬化性、及び保存安定性に優れ、かつ着色や変色を生じない。従って、本発明のオルガノポリシロキサン組成物は、シーリング材、接着剤、コーティング剤、ポッティング剤等として有用であり、特には建築や土木用途のシーリング材として好適に利用することができる。